ПРИСАДОЧНАЯ ПРОВОЛОКА ДЛЯ СВАРКИ АЛЮМИНИЕВЫХ СПЛАВОВ
FILLER WIRE FOR WELDING OF ALUMINIUM ALLOYS

Область техники изобретения
Настоящее изобретение относится к присадочным проволокам для сварки алюминиевых сплавов.
Уровень техники
В области сварки алюминиевых сплавов известно, что рост крупных зерен является нежелательным, так как он может привести к трещинам и образованию горячих трещин (“hot tearing”). Одним из способов предупреждения роста крупных зерен является введение циркония или титана в присадочную проволоку (сварочную проволоку). Традиционной присадочной проволокой для сварки деталей из алюминиевого сплава является проволока из алюминиевого сплава диаметром обычно от 0,8 до 3,2 мм, содержащая те химические элементы, которые требуется ввести в сварное соединение. В этом контексте следует различать основу сплава проволоки, которую выбирают по ее металлургической совместимости со свариваемыми изделиями, и присадки, роль которых заключается в том, чтобы модифицировать первичную структуру затвердевания сварного соединения. Основа сплава присадочной проволоки должна обеспечивать получение зоны сварного шва с повышенной механической прочностью. Но именно первичная структура затвердевания сварного соединения может являться источником дефектов, некоторые из которых заметны сразу, тогда как другие можно обнаружить только после эксплуатации сварной конструкции в течение некоторого времени.
Для данного рабочего режима сварки и при условии, что этот рабочий режим не привносит с собой дефектов сварки (т.е. его осуществляют в соответствии с правилами, принятыми в этой области техники), влияние химического состава присадочной проволоки на некоторые характеристики сварного шва может иметь большое значение.
3
3
В статье «Effects of grain refinement of aluminum weldability» авторов M.J. Dvornal, R.H. Frost и D.L. Oison, опубликованной в Weldability of Materials, ASM International 1990, указано, что эти элементы-присадки являются эффективными только в том случае, если они присутствуют в виде интерметаллических фаз типа TiAl или ZrAl. В патенте US 5104456 (Colorado School of Mines) раскрыт способ изготовления присадочной проволоки, которая содержит эти фазы с контролируемыми формой, морфологией и гранулометрическим составом.
В заявке на патент ЕР 1249303 A1 (McCook Metals L.L.C.) раскрыта присадочная проволока для сварки на алюминиевой основе, содержащая цирконий и/или титан в концентрации более 0,25%, которая может также содержать элементы Sc, Hf, V, Mn, Cu, Fe и Si. Эта проволока была разработана для сварки плавлением сплава АА2195 (сплав типа Al-Cu-Li).
В отношении сплава АА2090 (также типа Al-Cu-Li) было отмечено, что введение Ti, Zr или Ti+B в присадочную проволоку из сплава 2319 или 4043 приводит к измельчению зерна в зоне сварного шва, что позволяет уменьшить образование горячих трещин в сварных соединениях деталей из сплава 2219. Наилучшие результаты были получены с использованием одного лишь циркония из расчета примерно 0,18% (см. работу «Use of inoculants to refine weld solidification structure and improve weldability in type 2090 Al-Li alloy» авторов G.D. Janaki Ram и др., опубликованную в журнале Materials Science and Engineering A276 (2000), стр.48-57).
2
В заявке на патент ЕР 0238758 (Martin Marietta) раскрыт способ сварки металлических композиционных материалов, при котором сварное соединение или присадочную проволоку получают путем in situ выделения керамики в металлической матрице. В случае композита алюминий-TiB присутствие свободного титана является нежелательным, так как оно может оказать нежелательное воздействие на вязкость жидкого металла при операции литья.
2
3
Кроме того, в области литейного производства алюминиевых сплавов известно использование модифицирующей («рафинирующей») проволоки, т.е. проволоки из алюминиевого сплава, содержащей добавки титана. Эта проволока обычно поставляется с диаметром 9,5 мм. Проволока, часто используемая для модифицирования алюминиевых сплавов, выполнена из сплава, содержащего 5% Ti и 1% В, который содержит частицы TiВ и свободный титан. Под свободным титаном понимают титан, не связанный с бором, но возможно связанный с алюминием в виде AlTi.
Задача, которую заявитель поставил перед собой в рамках настоящего изобретения, состоит в том, чтобы предложить новую присадочную проволоку для сварки, которая позволяет, по сравнению с традиционной сварочной проволокой, получить в сварном шве улучшенное модифицирование, т.е. более мелкодисперсное и более равномерное зерно, и которая одновременно позволяет получить высокую механическую прочность сварного соединения.
Объекты изобретения
2
Первым объектом настоящего изобретения является присадочная проволока на алюминиевой основе для сварки, отличающаяся тем, что она содержит от 0,3 до 6% титана, часть которого представлена в виде частиц TiB и/или TiC, а часть - в виде свободного титана.
2
Другим объектом настоящего изобретения является способ сварки плавлением для сварки алюминия или алюминиевого сплава, в котором используют присадочную проволоку на алюминиевой основе, содержащую частицы TiB и/или TiC.
2
Еще одним объектом настоящего изобретения является сварная конструкция, отличающаяся тем, что по меньшей мере один из ее сварных швов содержит частицы TiB и/или TiC.
Описание изобретения
а) Терминология
Если не указано иное, все указания, относящиеся к химическому составу сплавов, выражены в массовых процентах. Обозначение сплавов соответствует правилам Алюминиевой Ассоциации (The Aluminum Association), известным специалисту в данной области. Металлургические состояния определены в европейском стандарте EN 515. Стандартизированный химический состав алюминиевых сплавов определен, например, в стандарте EN 573-3. Размер зерен измеряли методом отсечений.
Если не указано иное, применяются определения, предусмотренные европейским стандартом EN 12258-1. Термин «лист» применяется здесь в отношении проката любой толщины.
b) Подробное описание изобретения
2
Согласно изобретению задачу решают путем применения присадочной проволоки на алюминиевой основе, содержащей частицы TiB и/или TiC и свободный титан. Общее содержание титана в ней должно составлять от 0,3 до 6%. Часть этого титана должна быть свободным титаном, т.е. не связанным с бором или углеродом. В преимущественном варианте реализации общее содержание свободного титана в присадочной проволоке составляет от 0,05% (предпочтительно - 0,10%) до 2,5% (предпочтительно - 1%, а еще более предпочтительно - 0,5%), так что содержание свободного титана в шве не превышает 0,80% (с учетом разбавления при сварке, при этом шов формируется путем затвердевания и кристаллизации жидкометаллической смеси, состоящей из металла присадочной проволоки, разбавленного металлом свариваемых деталей). Предпочтительно, чтобы общее содержание титана не превышало 6%. Содержание в пределах от 1% до 6% является удовлетворительным.
3
Если присадочная проволока содержит слишком много свободного титана, в сварном шве наблюдается образование первичных крупных фаз типа AlTi. Содержание свободного титана менее 0,05% не приводит к достаточно мелкому размеру зерна.
2
2
Сплав основы присадочной проволоки согласно изобретению может представлять собой сплав типа Al-Мg, например сплав, который соответствует стандартам по составу стандартизованных сплавов АА5183, АА5356 или АА5556 или АА5087, в который добавляют элементы Ti, B и C таким образом, чтобы образовались фазы TiB и/или TiC в требуемом количестве и требуемого гранулометрического состава. Предпочтительно, чтобы гранулометрический состав характеризовался либо узким (плотным) распределением размеров зародышей, либо небольшой долей мелких частиц. Предпочтительно, чтобы проволока согласно изобретению содержала частицы TiB и/или TiC, так что В 0,05-2 и/или С 0,05-1.
В частности, для сварки изделий из сплавов серии 5ххх предпочтительной является присадочная проволока, содержащая (в % по массе):
Мg 3-5,5
Mn 0,05-1,0
Cr 0-0,25
Fe 0-0,50
Cu 0-0,10
Si 0-0,50
Zn 0-0,25
V 0-0,25
Ti 0,3-10
Zr 0-0,25
Be 0-0,0008
В преимущественных вариантах реализации, которые могут быть совмещены, содержание Мg в этой присадочной проволоке предпочтительно составляет от 4,0 (а еще более предпочтительно - 4,3) до 5,2%, содержание Cr в ней составляет от 0,05 до 0,20%, а содержание Ве в ней не превышает 0,0005%, а предпочтительно - не превышает 0,0003%, так как стандарты, применимые к присадочной проволоке для сварки (например, стандарт EN 18273), стремятся ограничить содержание бериллия до 0,0003%.
Указанные присадочные проволоки из сплава Al-Мg согласно изобретению являются особенно пригодными для сварки сплавов серии 5ххх, серии 6ххх, а также не содержащих меди сплавов серии 7ххх.
Изобретение может быть также реализовано со сплавом основы типа 1ххх, 2ххх, 3ххх и 4ххх. В качестве примера в преимущественном варианте реализации используется сплав основы, содержащий от 4 до 13% кремния; из необязательных элементов, которые этот сплав основы может содержать, можно назвать магний в количестве от 0,10 до 0,50%. В этом преимущественном варианте реализации сплав основы предпочтительно выбирают из группы, состоящей из сплавов АА4043, АА4043А, АА4643, АА4145, АА4145А, АА4047, АА4047А, АА4147, АА4009, АА4010.
В целом, является предпочтительным, чтобы общее содержание титана в сплавах основы составляло от 1 до 6%. Предпочтительно, чтобы гранулометрический состав характеризовался либо узким распределением размеров зародышей, либо небольшой долей мелких частиц.
Присадочную проволоку из сплава серии 1ххх, 2ххх и 3ххх согласно изобретению применяют главным образом для сварки изделий, относящихся к тому же семейству, что и присадочная проволока. Присадочная проволока из сплава серии 4ххх согласно изобретению имеет более широкий спектр применения. Применение присадочной проволоки согласно изобретению для сварки плавлением алюминия или алюминиевого сплава дает сварной шов, характеризующийся более мелким средним размером зерна, чем при применении присадочной проволоки согласно уровню техники. Размер зерна в центре шва («в сердцевине»), получаемый в случае способа согласно изобретению, обычно составляет менее 80 мкм, предпочтительно - менее 40 мкм, а оптимальным образом - менее 25 мкм. Предпочтительно также, чтобы размер зерна был как можно более однородным от центра шва к его периферии.
2
2
2
Технический результат изобретения, т.е. уменьшение размера зерна сварного шва, наблюдается в присутствии частиц TiB и/или TiC. Последние служат, вероятно, центрами зародышеобразования. В качестве примера, проволока состава (1,6% Ti + 1,4% В), известная в качестве модифицирующей проволоки, которая содержит по существу частицы AlB, не оказывает влияния на размер зерна сварного соединения. Присутствие и гранулометрический состав частиц TiB и TiC в проволоке согласно изобретению или в сварном шве сварной конструкции согласно изобретению могут быть определены с помощью сканирующего электронного микроскопа (сокращенно СЭМ или SEM, Scanning Electron Microscopy), предпочтительно - с использованием электронной пушки с холодным катодом (FEG - Field Effect Gun).
3
Присутствие избытка свободного Ti в проволоке приводит к образованию в сварных швах нежелательных выделений AlTi. По этой причине желательно ограничивать содержание свободного Ti в проволоке.
2
Кроме того, желательно, чтобы гранулометрический состав частиц TiB и TiC был регулируемым: желательно иметь либо узкое распределение размеров частиц, либо небольшую долю мелких частиц (<2 мкм) для того, чтобы избежать образования слоев (пластов) частиц в сварных швах.
Присадочная проволока согласно изобретению может быть применена для любых технологий сварки плавлением, таких как дуговая сварка металлическим плавящимся электродом в среде инертного газа (MIG), дуговая сварка вольфрамовым электродом в среде инертного газа (TIG) или лазерная сварка. Предпочтительным примером лазерной сварки является сварка листов из АА6056 проволокой на основе АА4047.
Изобретение далее поясняется с помощью примеров, которые, тем не менее, не носят ограничивающего характера.
Примеры
Восемь модифицирующих проволок диаметром примерно 9,5 мм, выпускаемых промышленностью, подвергали волочению до окончательного диаметра 3,2 мм. Промежуточный отжиг не требовался. После волочения осуществляли отжиг в течение 3 часов при 350°С. Затем проволоки выпрямляли и разрезали на прутки длиной 800 мм и, наконец, обезжиривали. В таблице 1 представлены модифицирующие проволоки. В таблице 2 представлена использованная последовательность волочения. Проволоки из АА5183 и AА1100 служили контрольными.
Таблица 1Состав проволок
Обозначение
Состав
Микроструктура
Свободный Ti
AT5B
Ti 5,3%, B 1,1%,
Аl
2,9%
Si 0,06%, Fe 0,15%,
Аl, связанный с
V 0,05%
Ti (Al<sub>3</sub>Ti), + Ti, связанный с В (TiВ<sub>2</sub>)
AT5B0,2
Ti 5,0%, B 0,2%,
Аl
4,6%
Si 0,06%, Fe 0,17%,
Аl, связанный с
Ti (Al<sub>3</sub>Ti), + Ti, связанный с В (TiВ<sub>2</sub>)
AlTiC
Ti 3%, C 0,15%,
Аl
2,4%
Si 0,06%, Fe 0,17%,
Аl, связанный с
V 0,15%
Ti (Al<sub>3</sub>Ti), + Ti, связанный с C (TiС)
AlT1,2В0,5
Ti 1,2%, B 0,5%,
Аl
0,1%
Si 0,06%, Fe 0,12%,
Ti, связанный с
V 0,02%
В (TiВ<sub>2</sub>)
AlT1,6B1,4
Ti 1,6%, B 1,4%
Аl +
-
Аl, связанный с
В (AlB<sub>2</sub>),
Ti, связанный с
В (TiВ<sub>2</sub>)
AlTi6
Ti 5,7%, Si 0,07%,
Аl +
5,7%
Fe 0,17%, V 0,05%
Аl, связанный с
Ti (Al<sub>3</sub>Ti)
AA5183
Стандартный состав контрольного образца
AA1100
Максимальное содержание: Si 0,30,
Fe 0,40, Cu 0,05,
Mn 0,05, Мg 0,05,
Zn 0,07, Ti 0,05
Таблица 2Последовательность волочения
Стадия волочения
1
2
3
4
5
6
7
8
9
D (мм)
9,5
8,35
7,2
6,4
5,5
5,13
4,45
3,91
3,46
3,2
Относительное сужение (%)
22,7
25,6
21,0
26,1
13,0
24,8
22,8
21,7
14,5
Из листов из сплава АА5088 в состоянии Н111 исходной толщиной 8 мм путем строжки поверхности (обточки) получали детали толщиной 3 мм. После очистки кромок щеткой эти детали сварили вручную методом TIG, применяя одинаковый для каждой проволоки рабочий режим. Рабочие условия были следующие:
- скорость сварки: 100 мм/мин;
- сварочный ток (регулировка тока): примерно 80 А, переменный ток;
- газ: чистый аргон;
- сопло диаметром 12 мм, электрод диаметром 3 мм.
Швы характеризовали микрографическим анализом. Модифицирующий эффект оценивали по размеру зерен и однородности зеренной структуры в шве и вдоль сварного соединения. По длине шва брали 5 проб с тем, чтобы определить микроструктуру и однородность зеренной структуры. Были сделаны следующие наблюдения:
3
2
2
а) в швах, сваренных с проволокой АТ5В и с проволокой АТ5В0,2, обнаружили фазы AlTi в виде первичных крупных частиц (≈30 мкм) и TiВ, вероятно содержавшиеся изначально в модифицирующей проволоке. Отметили также присутствие скопления, которое предположительно состояло из частиц TiВ, делающих микроструктуру гетерогенной;
3
b) в швах, сваренных с проволокой AlTiC, обнаружили фазу AlTi в виде первичных крупных частиц;
2
с) в швах, сваренных с проволокой AlT1,2B0,5, обнаружили фазу TiB, но лучше распределенную в микроструктуре по сравнению с АТ5В и АТ5В0,2;
2
2
d) в швах, сваренных с проволокой AlT1,6B1,4, обнаружили выделения TiB, но лучше распределенные в микроструктуре по сравнению с АТ5В и АТ5В0,2. Фаза AlB безусловно присутствовала, но не была четко идентифицирована;
3
e) в швах, сваренных с проволокой АlTi6, обнаружили фазу AlTi, ее выделение происходило в виде первичных крупных частиц, которые были отмечены и в других образцах, а также в виде скопления тонких палочек.
Размер зерна в сварном шве оценивали методом отсечений. Результаты представлены в таблице 3.
Таблица 3
Обозначения использованных проволок
1100
5183
АТ1,6В1,4
AlTiC
AT5B
AT1,2B0,5
AT5B0,2
AlTi6
Сердцевина
800
150
800
20
12
16
11
25
Периферия
50
150
50-300
40-50
12
16
30
50-70
Было установлено, что:
а) использование модификаторов, таких как AlTi6, AlTiC, AT5B, AT1,2B0,5 и AT5B0,2, уменьшает размер зерен;
b) проволока АТ1,6В1,4 не влияет на размер зерна (по сравнению со швом, полученным с проволокой 1100);
2
с) было отмечено, что сварные швы, выполненные с проволокой AT5B и AT5B0,2, имеют малый размер зерен. Однако микрографические исследования после анодного окисления выявили присутствие на верху шва более крупных зерен, а также присутствие темных участков (несомненно соответствующих скоплениям TiB), которые делают структуру всего шва в целом гетерогенной;
d) швы, сваренные с проволокой АТ5В и АlTi6, не являются однородными по длине листа и содержат зерна, более крупные на периферии ЗТВ.
Исходя из всех указанных результатов в целом, очевидно, что:
2
2
а) присутствие выделений TiB или TiC приводит к значительному модифицированию («измельчению») шва, а при выделениях AlB - нет;
2
b) присутствие свободного титана также приводит к измельчению зерна в шве, но этот эффект является менее явным, чем полученный с выделениями TiB или TiC (сравнение проволоки АlТi6 с проволокой АlТ5В);
с) избыток свободного титана в сварочной проволоке приводит к образованию крупных первичных выделений в сварном шве (сравнение АТ5В, АТ5В0,2 с АТ1,2В0,5).